АДДУКТЫ ДИХЛОРИДА МАГНИЯ И ЭТАНОЛА И ПОЛУЧАЕМЫЕ ИЗ НИХ КАТАЛИТИЧЕСКИЕ КОМПОНЕНТЫ

1. Твердый аддукт, содержащий хлорид магния и этанол в котором молярное соотношение этанола и хлорида магния составляет от 2 до 5, и соотношение среднего радиуса пор, определенного методом ртутной порометрии и выраженного в ангстремах, и количества моль этанола, составляет более чем 500.
2. Твердый аддукт по п. 1, в котором соотношение среднего радиуса пор и количества моль этанола составляет более чем 540.
3. Твердый аддукт по любому из предшествующих пунктов, в котором соотношение среднего радиуса пор и количества моль этанола составляет более чем 600, и соответствующее количество моль этанола составляет от 2,2 до 4,5.
4. Твердый аддукт по п. 1, имеющий практически сферическую морфологию частиц, средний диаметр которых составляет от 5 до 150 мкм.
3
5. Твердый аддукт по п. 1, имеющий пористость от 0,05 до 0,2 см/г и средний радиус пор от 0,18 до 0,35 мкм, согласно ртутной порометрии.
2
2
2
6. Способ получения твердых аддуктов по п. 1, включающий на первой стадии смешивание MgCl и этанола, нагревание системы при температуре плавления аддукта MgCl и этанола или выше и выдерживание в указанных условиях для получения полностью расплавленного аддукта, причем указанная стадия отличается введением дополнительного количества воды для доведения ее содержания, по меньшей мере, до 0,8% от суммарной массы смеси MgCl, этанола и воды; на следующей стадии указанный расплавленный аддукт эмульгируют в жидкой среде, которая с ним не смешивается и является химически инертной по отношению к нему; и, наконец, аддукт резко охлаждают, вводя его в контакт с инертной охлаждающей жидкостью, в результате чего происходит затвердевание аддукта.
7. Твердые каталитические компоненты для полимеризации олефинов, получаемые взаимодействием твердых аддуктов по любому из предшествующих пунктов с одним или несколькими соединениями переходных металлов.
n
y-  n
8. Твердые каталитические компоненты по п. 7, в которых соединение переходного металла выбирают из соединений титана формулы Ti(OR)X, где n составляет от 0 до у, у представляет собой валентность титана, X представляет собой атом хлора, и R представляет собой углеводородный радикал.
9. Твердые каталитические компоненты по п. 7, в которых взаимодействие соединения переходного металла и аддукта осуществляют в присутствии электронодонорного соединения, выбранного из сложных эфиров, простых эфиров, аминов, силанов и кетонов.
10. Каталитический компонент по п. 9, в котором электронодонорное соединение выбрано из алкиловых или ариловых сложных эфиров моно- или поликарбоновых кислот.
11. Катализатор полимеризации олефинов, содержащий продукт взаимодействия каталитического компонента по любому из пп. 7-10 и алюминийорганического соединения.
12. Катализатор полимеризации олефинов по п. 11, в котором алюминийорганическое соединение представляет собой триалкилалюминий.
13. Катализатор полимеризации олефинов по п. 11 или 12, дополнительно содержащий внешний донор.
1
2
1
2
3
a
b
3
c
14. Катализатор полимеризации олефинов по п. 13, в котором внешний донор выбран из соединений кремния, содержащих, по меньшей мере, связь Si-OR и имеющих формулу R R Si(0R), где а и b представляют собой целые числа от 0 до 2, с представляет собой целое число от 1 до 3, и сумма (a+b+с) равна 4; R, R и Rпредставляют собой алкильные, циклоалкильные или арильные радикалы, содержащие 1-18 атомов углерода.
2
15. Способ полимеризации олефинов формулы CH=CHR, где R представляет собой атом водорода или углеводородный радикал, содержащий 1-12 атомов углерода, который осуществляют в присутствии катализатора по любому из пп. 11-14.